СПОСОБ ПОЛУЧЕНИЯ СИНТЕТИЧЕСКОГО ЦЕОЛИТА ТИПА А

1. Способ получения синтетического цеолита типа А, включающий смешивание природного глинистого минерала - каолина с наполнителем и предварительно прокаленным порошковым каолином, добавление в полученную смесь жидкости до получения однородной массы, формование гранул, промежуточную сушку гранул, термоактивацию гранул, гидротермальную кристаллизацию в щелочном растворе, промывку и заключительную сушку, отличающийся тем, что в качестве наполнителя используют наноразмерный порообразователь, порошковый каолин предварительно прокаливают при 550-700°С и вводят в смесь в количестве 10-30%, в качестве жидкости в полученную смесь добавляют пластифицирующий раствор, промежуточную сушку гранул осуществляют при температуре 95-145°С, термоактивацию гранул проводят при температуре 550-700°С, гидротермальную кристаллизацию раствором гидрооксида натрия осуществляют при отношении жидкая фаза : твердая фаза, равном 2,5-5,0.
2. Способ по п.1, отличающийся тем, что в качестве пластифицирующего раствора в полученную смесь добавляют 0,03-0,3%-ный раствор флокулянта Fennopol в воде.
3. Способ по п.1, отличающийся тем, что в качестве пластифицирующего раствора в полученную смесь добавляют коллоидный раствор алюмосиликатных нанотрубок (АНТ) в воде, в котором алюмосиликатные нанотрубки находятся в количестве 0,1-24%.
4. Способ по п.1, отличающийся тем, что в качестве наноразмерного порообразователя в исходную смесь вводят древесную муку в количестве 0,1-12%.
5. Способ по п.1, отличающийся тем, что в качестве наноразмерного порообразователя в исходную смесь вводят алюмосиликатные нанотрубки в количестве 0,1-24%.
6. Способ по п.1, отличающийся тем, что в качестве наноразмерного порообразователя в исходную смесь вводят древесную муку в количестве 0,1-12% и алюмосиликатные нанотрубки в количестве 0,1-15%.
7. Способ по п.2, отличающийся тем, что в качестве наноразмерного порообразователя в исходную смесь вводят древесную муку в количестве 0,1-12%.
8. Способ по п.2, отличающийся тем, что в качестве наноразмерного порообразователя в исходную смесь вводят алюмосиликатные нанотрубки в количестве 0,1-24%.
9. Способ по п.2, отличающийся тем, что в качестве наноразмерного порообразователя в исходную смесь вводят древесную муку в количестве 0,1-12% и алюмосиликатные нанотрубки в количестве 0,1-15%.
10. Способ по п.3, отличающийся тем, что в качестве наноразмерного порообразователя в исходную смесь вводят древесную муку в количестве 0,1-12%.
11. Способ по п.3, отличающийся тем, что в качестве наноразмерного порообразователя в исходную смесь вводят алюмосиликатные нанотрубки в количестве 0,1-24%.
12. Способ по п.3, отличающийся тем, что в качестве наноразмерного порообразователя в исходную смесь вводят древесную муку в количестве 0,1-12% и алюмосиликатные нанотрубки в количестве 0,1-15%.